(57)【要約】      （修正有）【課題】包装体の所望の引裂部分で引き裂いて、包装体を容易に開封することができ、さらに開封時の引裂方向が所望の方向に安定しており、きれいな開口を得ることができる易開封性包装体を提供する。【解決手段】包装体１の引裂部分が、少なくとも、一軸または二軸延伸フィルムからなる外層９に、接着剤層１０を介してシーラント層１１が積層された積層体１２からなり、前記積層体１２の前記外層９と前記接着剤層１０との間には、少なくとも、引裂部分の引裂方向に並行した両側の領域に、顔料を含有するインキ層１３を設ける。【選択図】図５
2010274990.tif 000002
【特許請求の範囲】
【請求項１】
少なくとも、一軸または二軸延伸フィルムからなる外層に、
接着剤層を介してシーラント層が積層された積層体からなり、
前記積層体の前記外層と前記接着剤層との間には、
少なくとも、引裂部分の引裂方向に並行した両側の領域に、
顔料を含有するインキ層が設けられていることを特徴とする易開封性包装体。
【請求項２】
前記顔料を含有するインキ層の厚みが、部分的に異なることを特徴とする請求項１に記載の易開封性包装体。
【請求項３】
前記顔料を含有するインキ層の厚みが、前記引裂部分から離れるにつれて厚くなるように設けられていることを特徴とする請求項１〜２のいずれかに記載の易開封性包装体。
【請求項４】
前記顔料を含有するインキ層の濃度が、部分的に異なることを特徴とする請求項１〜３のいずれかに記載の易開封性包装体。
【請求項５】
前記顔料を含有するインキ層の濃度が、前記引裂部分から離れるにつれて高くなるように設けられていることを特徴とする請求項１〜４のいずれかに記載の易開封性包装体。
【請求項６】
前記顔料を含有するインキ層の顔料が、酸化チタンからなる白色顔料であることを特徴とする請求項１〜５のいずれかに記載の易開封性包装体。
【請求項７】
前記一軸またはニ軸延伸フィルムの延伸方向が、前記引裂部分の引裂方向と一致していることを特徴とする請求項１〜６のいずれかにに記載の易開封性包装体。
【請求項８】
前記一軸または二軸延伸フィルムが、ナイロンフィルムであることを特徴とする請求項１〜７のいずれかに記載の易開封性包装体。
【請求項９】
前記シーラント層が、ポリエチレンフィルムであることを特徴とする請求項１〜８のいずれかに記載の易開封性包装体。
【請求項１０】
前記包装体の形状が、パウチ形状であることを特徴とする請求項１〜９のいずれかに記載の易開封性包装体。
【発明の詳細な説明】
【技術分野】
【０００１】
本発明は、食品、医薬品、洗剤、その他等の充填包装に適する易開封性包装体に関し、より詳しくは、所望の引裂部分において良好な引裂性を有し、容易に包装体を開封することができる易開封性包装体に関するものである。
【背景技術】
【０００２】
従来、食品、医薬品、洗剤、その他等の物品の充填包装に適する包装体としては、例えば、外層として、剛性等を有する強度に優れた樹脂フィルム層を使用し、内層として、ヒートシール性を有する樹脂フィルム層を使用し、少なくとも上記の二層からなる積層体を使用して、その積層体のヒートシール性を有する樹脂のフィルム層面を対向させて重ね合わせ、その周辺端部をヒートシールしてなる包装体が使用されている。
【０００３】
上述のような包装体は、引裂強度が高く、外力を加えても破れ難いことから、固体または液体状態の各種食品、洗剤等の包装体として、広く用いられている。しかし、引裂強度が高いために、何ら対処を施さない場合には、使用に際して包装体を開封することも難しくなってしまう。そこで、この開封作業を容易にするために、包装体の周辺端部にノッチを設けたり、外層にミシン目を設けたりしておいて、このノッチやミシン目の部分から引き裂くことで、包装体を開封する手法が一般に用いられている。
【０００４】
しかしながら、上述のようなノッチやミシン目では、開封時の引裂き方向が不安定であり、所望の引裂部分で開封することが困難であるという問題や、開封時に強い力を必要とし、過剰な力をかけることにより内容物が散乱してしまう等の問題がある。
【０００５】
上述の問題に対し、二軸延伸ナイロンフィルムからなる外層と線状低密度ポリエチレン系のシーラントフィルムからなる内層の間に、非相溶系ポリマーブレンドを主材とする無延伸易引裂き性フィルムからなる中間層を設けた積層体を使用して形成した包装体や（特許文献１）、外層と内層の間に設けられる印刷インキ層において、開封予定位置の印刷パターンを水玉模様や縞模様、または網点にすることで疎密領域を設けて、易開封性とした包装袋が、提案されている（特許文献２、３）。
【先行技術文献】
【特許文献】
【０００６】
【特許文献１】特開２００３−００００００号公報
【特許文献２】特開２００２−５９９４３号公報
【特許文献３】特開２００３−１３７３１０号公報
【発明の概要】
【発明が解決しようとする課題】
【０００７】
しかしながら、非相溶系ポリマーブレンドを主材とする無延伸易引裂き性フィルムのような、特殊な材料からなる中間層を設けることは、包装体のコストアップを引き起こしてしまうという問題が生じ、さらに、耐内容物性や充填性を評価し直す必要も生じてしまうことになる。
【０００８】
また、印刷パターンの疎密を用いる方法では、開封性を微調整したい場合には、より高精細な印刷能力を必要とし、高価な印刷装置を用いることとなるため、やはり経済的に問題となる。そして、例え、より高精細な印刷能力有する印刷装置を用いても、網点による濃淡制御の方式では、その高精細化に限界があり、階調表現にも限界が出てくる。また、使用するインキを変えると、開封性との因果関係や、基本物性等を評価し直す必要が生じてしまうことになる。
【０００９】
本発明は、これら従来技術の問題点を解消し、包装体の所望の引裂部分で引き裂いて、包装体を容易に開封することができ、さらに開封時の引裂方向が所望の方向に安定しており、きれいな開口を得ることができる易開封性包装体を提供することを目的とする。
【課題を解決するための手段】
【００１０】
本発明者は、上記課題を解決するために鋭意研究した結果、少なくとも、一軸または二軸延伸フィルムからなる外層の片面に、顔料を含有するインキ層を設け、接着剤層を介してシーラント層を積層した積層体から形成された包装体であれば、顔料を含有するインキ層の濃度、および厚みを調整することで、前記包装体の開封性を制御可能なことを見出して、本発明を完成した。
【００１１】
すなわち、本発明の請求項１に係る発明は、少なくとも、一軸または二軸延伸フィルムからなる外層に、接着剤層を介してシーラント層が積層された積層体からなり、前記積層体の前記外層と前記接着剤層との間には、少なくとも、引裂部分の引裂方向に並行した両側の領域に、顔料を含有するインキ層が設けられていることを特徴とする、易開封性包装体である。
【００１２】
また、本発明の請求項２に係る発明は、前記顔料を含有するインキ層の厚みが、部分的に異なることを特徴とする、請求項１に記載の易開封性包装体である。
【００１３】
また、本発明の請求項３に係る発明は、前記顔料を含有するインキ層の厚みが、前記引裂部分から離れるにつれて厚くなるように設けられていることを特徴とする、請求項１〜２のいずれかに記載の易開封性包装体である。
【００１４】
また、本発明の請求項４に係る発明は、前記顔料を含有するインキ層の濃度が、部分的に異なることを特徴とする、請求項１〜３のいずれかに記載の易開封性包装体である。
【００１５】
また、本発明の請求項５に係る発明は、前記顔料を含有するインキ層の濃度が、前記引裂部分から離れるにつれて高くなるように設けられていることを特徴とする、請求項１〜４のいずれかに記載の易開封性包装体である。
【００１６】
また、本発明の請求項６に係る発明は、前記顔料を含有するインキ層の顔料が、酸化チタンからなる白色顔料であることを特徴とする、請求項１〜５のいずれかに記載の易開封性包装体である。
【００１７】
また、本発明の請求項７に係る発明は、前記一軸またはニ軸延伸フィルムの延伸方向が、前記引裂部分の引裂方向と一致していることを特徴とする、請求項１〜６のいずれかにに記載の易開封性包装体である。
【００１８】
また、本発明の請求項８に係る発明は、前記一軸または二軸延伸フィルムが、ナイロンフィルムであることを特徴とする、請求項１〜７のいずれかに記載の易開封性包装体である。
【００１９】
また、本発明の請求項９に係る発明は、前記シーラント層が、ポリエチレンフィルムであることを特徴とする、請求項１〜８のいずれかに記載の易開封性包装体である。
【００２０】
また、本発明の請求項１０に係る発明は、前記包装体の形状が、パウチ形状であることを特徴とする、請求項１〜９のいずれかに記載の易開封性包装体である。
【発明の効果】
【００２１】
本発明によれば、品質的に安定した材料のみを用いて、所望の引裂部分で容易に引き裂いて、開封することができ、さらに開封時の引裂方向が所望の方向に安定し、きれいな開口が得られる、易開封性包装体を、経済的に有利に、提供することができる。
また、所定の箇所に設けるインキ層の厚みや濃度を調整することにより、階調的に開封性を制御できる易開封性包装体を提供することができる。
【図面の簡単な説明】
【００２２】
【図１】本発明に係る易開封性包装体の一例を示す正面図である。
【図２】本発明に係る易開封性包装体の一例を示す斜視図である。
【図３】本発明に係る易開封性包装体の他の例を示す正面図である。
【図４】本発明に係る易開封性包装体の一例の引裂部分を示す拡大図である。
【図５】図５におけるＡ−Ａ断面の一構成例を示す模式的断面図である。
【図６】図５におけるＡ−Ａ断面の他の構成例を示す模式的断面図である。
【図７】図５におけるＡ−Ａ断面の他の構成例を示す模式的断面図である。
【発明を実施するための最良の形態】
【００２３】
以下、図面を参照しながら本発明について、説明する。
［易開封性包装体］
本発明に係る易開封性包装体の一例を図１および図２に示す。図１、２に示すように、易開封性包装体１は、周縁にシール部分２を有した略袋状の外観をしており、包装体を開封するために、手で引き裂かれて開口部を形成することになる引裂部分３の両端に、略Ｕ字型や略Ｖ字型の形状の引裂開始部４を有している。また、易開封性包装体１がスタンディングパウチ（自立性包装体）として機能する場合には、公知の方法を用いて底部５に加工を施し、易開封性包装体１が自立できるようにした形状であっても良い。さらに、引裂部分３の表面側には、レーザー加工や刃物による機械加工等の方法により、ミシン目が設けられていても良い。
【００２４】
なお、本発明に係る易開封性包装体は、少なくとも、シール部分と引裂部分とを有する包装体であれば良く、その形態は、特に限定はされず、例えば、図３に示すように、引裂部分６が包装体の胴体部８よりも小さい形態であっても良い。
【００２５】
［引裂部分］
本発明に係る易開封性包装体の引裂部分の周辺を拡大した例を図４に、その断面構成の例を図５〜７に示す。
本発明に係る易開封性包装体は、図５に示すように、少なくとも、一軸または二軸延伸フィルムからなる外層９に、接着剤層１０を介してシーラント層１１が積層された積層体１２からなり、外層９と接着剤層１０との間には、少なくとも、引裂部分３の引裂方向に並行した両側の領域に、顔料を含有するインキ層１３が設けられていることを特徴とするものであり、積層体１２を、シーラント層１１が向かい合うように重ねて周縁をシールすることにより、包装体としての形状が与えられているものである。
【００２６】
本発明者は、延伸フィルムからなる外層、顔料を含有するインキ層、接着剤層、シーラント層が順次積層された積層体は、顔料からなるインキ層が設けられていない積層体に比べ、引裂強度が強くなることを見出した。さらに、その引裂強度は、顔料からなるインキ層の厚み、および／または濃度で制御できることを見出した。そして、この積層体の性質を、包装体の引裂部分に応用することにより、包装体を易開封性とすることができることを見出し、本発明を完成した。
【００２７】
すなわち、本発明に係る易開封性包装体は、包装体の所望の引裂部分以外の箇所に、顔料を含有するインキ層を配設し、所望の引裂部分には、顔料を含有するインキ層を配設しないか、若しくは、インキ層の厚みを薄くする、あるいは、インキ層の濃度を低くすることで、引裂部分とそれ以外の部分との引裂強度に差を設けて、所望の引裂部分のみが、容易に引き裂かれるようにしたものである。
【００２８】
包装体の引裂部分は、一般に、一定の幅を有した直線状の形状をしている。それゆえ、例えば、図５に示すように、引裂部分３に相当する一定の幅を除くようにして、引裂部分３の引裂方向に並行した両側の領域に、顔料を含有するインキ層１３を設ければ、インキ層が存在する領域では引裂強度が大きくなり、所望の引裂部分では引裂強度が小さくなるため、包装体は所望の引裂部分に沿って、容易に引裂かれるようになる。
また、インキ層１３を設けたことによって形成された、より強い引裂の力を必要とする領域が、引裂部分３の全長に渡って、その両脇に、あたかも堤防のように存在するため、引き裂き過程の途中で、引裂方向が、所望の引裂部分３の線上方向から異なる方向へ向かうことは無く、引き裂きの方向性も安定することになる。
【００２９】
また、前記顔料を含有するインキ層の厚み、および／または濃度を、部分的に異なるように配設することにより、包装体の開封性を、より細かく制御することもできる。例えば、図６に示す構成においては、顔料を含有するインキ層１４の厚みが、引裂部分３の線上で最も薄くなり、引裂部分３から離れるにつれて階調的に厚くなるように調整されている。
また、例えば、図７に示す構成においては、顔料を含有するインキ層１５のインキ濃度が、引裂部分３の線上で最も低くなり、引裂部分３から離れるにつれて高くなるように調整されている。
【００３０】
このような構成とすることにより、所望の引裂部分３の線上において、最も引裂強度が小さくなり、引裂部分３から離れるにつれて階調的に引裂強度が大きくなるため、引裂開始部から包装体を引き裂く場合、包装体は所望の引裂部分に沿って、より容易に引裂かれるようになる。
また、インキ層の厚みや濃度を階調的に変えることによって形成された、階調的に引裂強度が強くなっていく領域が、引裂部分３の全長に渡って、その両脇に存在するため、引き裂き過程の途中で、引裂きの方向が、所望の引裂部分の線上方向から異なる方向へ向かうことは無く、引き裂きの方向性も安定することになる。
【００３１】
なお、顔料を含有するインキ層は、必要な箇所にのみ設けられれば良い。例えば、包装体に引裂開始部として略Ｕ字型や略Ｖ字型のノッチを設けるのであれば、顔料を含有するインキ層は、引裂部分の引裂方向に並行した両側に、数ｍｍ幅程度、若しくは、厚みや濃度で制御する場合は、引裂部分を含めて数ｍｍ幅程度設けさえすれば、引裂の方向性は安定し、易開封の効果を発揮できる。それゆえ、包装体の他の箇所には、自由に、印刷絵柄等を設けることができる。
【００３２】
［積層体］
次に、本発明に係る易開封性包装体を構成する積層体の各材料、製造方法について説明する。
（層構成）
本発明に係る易開封性包装体は、図５〜７に示すように、少なくとも、一軸または二軸延伸フィルムからなる外層９に、接着剤層１０を介してシーラント層１１が積層された積層体１２からなり、外層９と接着剤層１０との間には、所定の箇所に顔料を含有するインキ層１３、１４、１５が設けられている。また、必要に応じて、所望の箇所に、外層９の内側に絵柄印刷層を設けても良い。さらに、シーラント層１１の上（外層側）に、アルミ等の金属や、無機酸化物からなるバリア層を設けても良い。なお、絵柄印刷層を設ける場合は、顔料を含有するインキ層が設けられている箇所とは異なる箇所に設けることが望ましいが、易開封性を損なわない限り、特に制限はされない。
【００３３】
（外層）
外層を構成するフィルムとしては、機械的、物理的、化学的に優れた性質を有する各種樹脂フィルムを使用することができ、例えば、ポリエステル系樹脂、ポリアミド系樹脂、ポリアラミド系樹脂、ポリプロピレン系樹脂、ポリカーボネート系樹脂、ポリアセタール系樹脂、フッ素系樹脂、その他等の強靱な樹脂のフィルムを使用することが可能である。
【００３４】
ここで、上記の樹脂のフィルムには、未延伸フィルム、あるいは一軸方向または二軸方向に延伸した延伸フィルム等のいずれも使用することが可能であるが、外層としての剛性、耐突き刺し性、耐磨耗性、耐薬品性、印刷適性等の諸物性や、引裂方向等に影響する配向性を考慮するならば、延伸フィルム、中でも、二軸延伸ポリアミドフィルムを使用することが、最も好ましい。
上記の二軸延伸ポリアミドフィルムは、その配向がフィルムの流れ方向に近く、重ね合わせたときも引き裂きずれが非常に小さくなるという利点を有する。
【００３５】
二軸延伸ポリアミドフィルムとしては、具体的には、ナイロン−６、ナイロン−６６ 、ナイロン−１１、ナイロン−１２、ナイロン−６、１０等のナイロンフィルムを使用することができる。
【００３６】
フィルムの厚さとしては、強度、剛性等について必要最低限に保持され得る厚さであればよく、９μｍ〜５０μｍ位、好ましくは、１２μｍ〜３０μｍ位が望ましい。５０μｍより厚いと、引裂性が必ずしも容易とはならず、９μｍより薄いと、強度、剛性等が保持されないからである。
【００３７】
（シーラント層）
シーラント層としては、例えば、熱によって溶融し、相互に融着し得るヒートシール性有するものを使用することができ、例えば、低密度ポリエチレン、中密度ポリエチレン、高密度ポリエチレン、直鎖状（線状）低密度ポリエチレン等のポリエチレン、ポリプロピレン、エチレン− 酢酸ビニル共重合体、エチレン−アクリル酸エチル共重合体、エチレン−アクリル酸共重合体、エチレン−メタクリル酸共重合体、エチレン−プロピレン共重合体、メチルペンテンポリマー 、酸変性ポリオレフィン系樹脂、その他等の樹脂の一種ないしそれ以上からなる樹脂のフィルムを使用することができる。
【００３８】
本発明においては、上記のような樹脂フィルムの中でも、ポリエチレンを使用することが好ましい。ポリエチレンフィルムは、粘着性を有することから破断の伝搬が少なく耐衝撃性を向上させるという利点があるものであり、また、内層は常時内容物に接触していることから、耐環境ストレスクラッキング性の劣化を防止するためにも有効なものである。
【００３９】
フィルムの厚さとしては、１０μｍ以上あればヒートシール性を発揮できるが、好ましくは、２０μｍ〜２００μｍ位が、内容物保護の点から望ましい。
また、上記のような厚さのフィルムを使用することによって、フィルムの剛性、強度等を増し、外層としての強度に優れた樹脂フィルム層が有する物性等と相まって、包装体を構成したときにスタンディングパウチとしての姿勢維持性が良好となり、消費者の詰め替え作業等が容易となり、更に流通過程で店頭での取り扱い等が便利になるという利点を有することになる。
【００４０】
（インキ層）
次に、本発明に係るインキ層について説明する。
通常、インキの材料としては、樹脂と溶媒からインキビヒクルの１種ないし２種以上を調製し、これに、必要ならば、可塑剤、安定剤、酸化防止剤、光安定剤、紫外線吸収剤、硬化剤、架橋剤、滑剤、帯電防止剤、充填剤、その他等の助剤の１種ないし２種以上を任意に添加し、更に、染料・顔料等の着色剤を添加し、溶媒、希釈剤等で充分に混練してインキ組成物を調整して得られたインキ組成物が使用される。
【００４１】
インキビヒクルとしては、公知のもの、例えば、あまに油、きり油、大豆油、炭化水素油、ロジン、ロジンエステル、ロジン変性樹脂、シェラック、アルキッド樹脂、フェノール系樹脂、マレイン酸樹脂、天然樹脂、炭化水素樹脂、ポリ塩化ビニル系樹脂、ポリ酢酸系樹脂、ポリスチレン系樹脂、ポリビニルブチラール樹脂、アクリルまたはメタクリル系樹脂、ポリアミド系樹脂、ポリエステル系樹脂、ポリウレタン系樹脂、エポキシ系樹脂、尿素樹脂、メラミン樹脂、アミノアルキッド系樹脂、ニトロセルロース、エチルセルロース、塩化ゴム、環化ゴム、その他などの１種または２種以上を併用することができる。インクビヒクルは、版から被印刷物に着色剤を運び、被膜として固着させる働きをする。
溶剤としては、トルエン、ＭＥＫ、酢酸エチル、ＩＰＡなどが一般的である。
【００４２】
着色剤には、溶剤に溶ける染料と、溶剤には溶けない顔料とがある。顔料は無機顔料と有機顔料に分けられ、無機顔料としては酸化チタン（白色）、カーボンブラック（黒色）、アルミ粉末（金銀色）などがあり、有機顔料としてはアゾ系のものがある。
【００４３】
本発明に係るインキ層の材料は、顔料、特に、酸化チタンからなる白色顔料を含有することを特徴とする。このインキ層に含まれる顔料の量の違い、具体的には、インキ濃度やインキ層の厚みの違いによって、本発明に係る積層体の引裂性が変化する。
【００４４】
この理由は、インキ層に含まれる顔料が、接着剤層に含まれる硬化剤を吸収することにより、外層とシーラント層の接着強度が低下するためと考えられる。
すなわち、前記接着強度が弱くなると、外層とシーラント層との一体性も損なわれて行き、外層が樹脂の配向に沿って引裂かれても、シーラント層は引裂かれずに伸びてしまい、きれいな開口を得られず、全体として積層体の引裂性は悪化し、逆に、外層とシーラント層の接着強度が強い場合には、外層とシーラント層との一体性が増し、引裂き過程におけるシーラント層の伸びが抑えられ、外層の樹脂配向に沿って、積層体全体が引裂き易くなるものと考えられる。
【００４５】
なお、本発明に係るインキ層の形成は、通常の印刷方法を用いることにより形成することができる。用いられる印刷方法に限定はなく、例えば、グラビア印刷、凸版印刷、スクリーン印刷、転写印刷、フレキソ印刷、その他等の印刷方式であってもよいが、中でも、グラビア印刷が、インキの盛り量による階調性制御に適している点で、好ましい。
グラビア印刷を用いて、インキの盛り量、すなわちインキ層の厚みを階調的に制御することで、例えば、オフセット印刷の網点方式よりも微細な濃淡を表現できる。
インキ層の厚みは、例えば、１度刷り印刷で、０．３〜１．８μｍ程度の範囲とすることができ、多数刷りとすることで、さらに厚くすることができる。
【００４６】
（接着剤層）
接着剤層の材料としては、外層とシーラント層をドライラミネートによって接着させることができるものであれば良く、特に限定されるものではない。
例えば、アクリル系、エポキシ系、酢酸ビニル系、塩化ビニル系、イソシアネート系、シリコーン系、スチレン−ブタジエン系、塩化ビニル−酢酸ビニル系、エチレン−酢酸ビニル系、ポリエステル系、塩化ゴム系、塩素化ポリプロピレン系、ウレタン系などの樹脂を単独で使用、またはこれらの混合物を主成分とするエマルジョン系樹脂や有機溶剤型樹脂、水溶性樹脂などが挙げられる。
本発明においては、ウレタン系樹脂を主成分とする樹脂を用いた。
【００４７】
接着剤層の形成方法としては、上記の樹脂を水や有機溶剤で希釈させた塗布用液体を、グラビア印刷、オフセット印刷、若しくはスクリーン印刷などの印刷方法、又は、ロールコート、バーコート、コンマコート、スプレーコート、若しくは押出しコートなどのコート法で塗布し、その後、乾燥又は冷却して形成する方法を用いることができる。
接着剤層の厚みは、例えば、乾燥状態で０．１〜１０ｇ／ｍ2である。
【００４８】
（積層体の製造方法）
本発明に係る積層体の製造方法は、特に限定されないが、例えば、以下の方法により、製造することが出来る。
外層となる樹脂フィルムの片面に、顔料を含有するインキ層を、グラビア印刷により、所定の箇所に印刷して形成し、その印刷面側の全体に、インキ層を覆うように接着剤を塗工し、乾燥後、シーラント層を重ねてドライラミネートする。
グラビア印刷の際に、通常、インキの色を変えるところを、濃度の異なるインキにすることで、多色印刷と同様に、濃度の異なるインキ層を所望の位置に配設できる。
また、グラビア版面のパターンの深さを部分的に変える手法や、複数回同じ箇所に印刷する手法（多層印刷、多数刷り）により、インキ層の厚みを部分的に異なるようにすることができる。
【００４９】
［易開封性包装体の製造方法］
本発明に係る易開封性包装体の製造方法は、特に限定されないが、例えば、上記の積層体を折り曲げるか、あるいは重ね合わせて、シーラント層の面を対向させて、その周縁部を、ヒートシールすることにより、スタンディングパウチ形状を含め、種々の形態の包装体を製造することができる。ヒートシールの方法としては、例えば、バーシール、回転ロールシール、ベルトシール、インパルスシール、高周波シール、超音波シール等の公知の方法で行うことができる。
また、包装体の周辺端部の所望の位置には、公知の方法により、引裂開始部となる略Ｖ字型、略Ｕ字型、略Ｉ字型のノッチを形成することができる。さらに、包装体の引裂部分の外層には、レーザー加工や刃物による機械加工等の方法により、ミシン目が設けられていても良い。
【実施例】
【００５０】
次に実施例を挙げて本発明を具体的に説明するが、これらの実施例は何ら本発明を制限するものではない。
【００５１】
［引裂性評価］
まず、以下に記す各種積層体を製造し、インキ層の濃度及び膜厚（重ね刷り回数）と、積層体の引裂性との関係について評価を行った。
（積層体１）
厚さ１５μｍの二軸延伸ナイロンフィルム（ユニチカ製ＯＮ−ＲＴ）の片面に、白色顔料を含有するインキ（東洋インキ製ＮＥＷＬＰスーパーＲ６３１）を使用して、グラビア印刷機（機械速度：１７０ｍ／ｍｉｎ）で印刷し、７０℃で乾燥させた後、巻き取った。
なお、積層体１におけるインキの濃度は、メジウムで希釈して３０重量％（インキ：メジウムの重量比が３：７）とした。また、印刷は１度刷り（インキ層の厚み１．０μｍ）とした。
【００５２】
次に、上記の二軸延伸ナイロンフィルムの印刷面側に接着剤（ロックペイント製ＲＵ７７Ｔ／Ｈ７）を３．５ｇ／ｍ2で塗工し、８０℃で乾燥させた後、厚さ１３０μｍのポリエチレンフィルム（ＤＮＰテクノフィルム製ＳＰ−４０４）とラミネートして巻き取った。ドライラミネート機の速度は１２０ｍ／ｍｉｎ、ラミネート時のニップロールの温度は６０℃であった。
その後、巻き取った積層体を４０〜４５℃のオーブンで７２時間保持し、積層体１を得た。
【００５３】
（積層体２）
インキの濃度を７０重量％（インキ：メジウムの重量比が７：３）とした以外は、積層体１の製造方法と同様にして、積層体２を製造した。
【００５４】
（積層体３）
インキの濃度を１００重量％（メジウムによる希釈無し）とした以外は、積層体１の製造方法と同様にして、積層体３を製造した。
【００５５】
（積層体４）
インキの濃度を１００重量％（メジウムによる希釈無し）とし、印刷を３度刷り（インキ層の厚み３．０μｍ）とした以外は、積層体１の製造方法と同様にして、積層体４を製造した。
【００５６】
（積層体の引裂性評価）
上記のように製造した積層体１〜４を、幅１５ｍｍのサンプルに加工し、二軸延伸ナイロンフィルムの延伸方向に合わせて略Ｖ字型ノッチを設けてその両側を治具で固定し、引張り試験機を用いて、引裂速度５００ｍ／ｍｉｎの条件で、上下に引き裂く際の強度を測定した。測定結果を表１に示す。
【００５７】
【表１】
2010274990.tif 000003
【００５８】
表１に示すように、白色顔料を含有するインキの濃度、または厚みを変えることにより、積層体の引裂強度は変化する。そして、インキの濃度が低いほど、また、インキの厚みが薄いほど、引裂強度は小さくなる、すなわち、小さい力で引き裂くことが出来るという結果となった。
これは、延伸フィルムからなる外層、顔料を含有するインキ層、接着剤層、シーラント層が順次積層された積層体は、顔料からなるインキ層が設けられていない積層体に比べ、引裂強度が強くなることを示すものであり、さらに、その引裂強度は、顔料からなるインキ層の厚み、および／または濃度で制御できることを示すものである。
そして、この積層体の性質を、包装体の引裂部分に応用することにより、包装体を易開封性とすることができることを示すものである。
【００５９】
［包装体の製造］
次に、上記で得られた積層体の性質を、包装体の引裂部分に応用して、以下に記す包装体を製造した。
（実施例１）
厚さ１５μｍの二軸延伸ナイロンフィルム（ユニチカ製ＯＮ−ＲＴ）の片面に、白色顔料を含有するインキ（東洋インキ製ＮＥＷＬＰスーパーＲ６３１）を使用して、グラビア印刷機（機械速度：１７０ｍ／ｍｉｎ）により、前記二軸延伸ナイロンフィルムの延伸方向に合わせて設けられる所定の引裂部分（１ｍｍ幅）に相当する箇所の引裂方向に並行した両側の領域に、シール部分を除いて、幅２ｍｍ、厚さ１．０μｍの印刷インキ層を形成し、７０℃で乾燥させた後、巻き取った。
なお、インキの濃度は１００重量％（メジウムによる希釈無し）とした。
【００６０】
次に、上記の二軸延伸ナイロンフィルムの印刷面に接着剤（ロックペイント製ＲＵ７７Ｔ／Ｈ７）を３．５ｇ／ｍ2で塗工し、８０℃で乾燥させた後、厚さ１３０μｍのポリエチレンフィルム（ＤＮＰテクノフィルム製ＳＰ−４０４）とラミネートして巻き取った。ドライラミネート機の速度は１２０ｍ／ｍｉｎ、ラミネート時のニップロールの温度は６０℃であった。
その後、巻き取った積層体を４０〜４５℃のオーブンで７２時間、保持した。
【００６１】
次に、上記の積層体のポリエチレンフィルム層を重ね合わせ、周縁のシール部分をヒートシールし、所定の引裂開始部に略Ｕ字型のノッチを形成して、本発明に係る包装体を製造した。
【００６２】
上記のように製造した本発明に係る包装体においては、引裂開始部から所望の引裂部分に沿って、手で容易に引き裂くことができ、引き裂き過程の途中で、引裂方向が所望の方向から異なる方向へ向かうことは無く、きれいな開口が得られるものであった。
【００６３】
（実施例２）
厚さ１５μｍの二軸延伸ナイロンフィルム（ユニチカ製ＯＮ−ＲＴ）の片面に、白色顔料を含有するインキ（東洋インキ製ＮＥＷＬＰスーパーＲ６３１）を使用して、グラビア印刷機（機械速度：１７０ｍ／ｍｉｎ）により、前記二軸延伸ナイロンフィルムの延伸方向に合わせて設けられる所定の引裂部分（０．２ｍｍ幅）に相当する箇所のインキ厚さが０．５μｍと最小になり、前記引裂部分から離れるにつれて次第に厚みが増すようにして、引裂部分の中央から０．５ｍｍ離れた箇所のインキ厚さが２μｍとなるようにし、以降、その厚さで、さらに２ｍｍ離れるまでの領域にインキ層を形成し、７０℃で乾燥させた後、巻き取った。
なお、インキの濃度は１００重量％（メジウムによる希釈無し）とした。
【００６４】
次に、上記の２軸延伸ナイロンフィルムの印刷面に接着剤（ロックペイント、ＲＵ７７Ｔ／Ｈ７）を３．５ｇ／ｍ2で塗工し、８０℃で乾燥させた後、厚さ１３０μｍのポリエチレンフィルム（ＤＮＰテクノフィルム、ＳＰ−４０４）とラミネートして巻き取った。ドライラミネート機の速度は１２０ｍ／ｍｉｎ、ラミネート時のニップロールの温度は６０℃であった。
その後、巻き取った積層体を４０〜４５℃のオーブンで７２時間、保持した。
【００６５】
次に、上記の積層体のポリエチレンフィルム層を重ね合わせ、周縁のシール部分をヒートシールし、所定の引裂開始部に略Ｕ字型のノッチを形成して、本発明に係る包装体を製造した。
【００６６】
上記のように製造した本発明に係る包装体においては、引裂開始部から所望の引裂部分に沿って、手で容易に引き裂くことができ、引き裂き過程の途中で、引裂方向が所望の方向から異なる方向へ向かうことは無く、きれいな開口が得られるものであった。
【００６７】
（実施例３）
厚さ１５μｍの二軸延伸ナイロンフィルム（ユニチカ製ＯＮ−ＲＴ）の片面に、白色顔料を含有するインキ（東洋インキ製ＮＥＷＬＰスーパーＲ６３１）を使用して、グラビア印刷機（機械速度：１７０ｍ／ｍｉｎ）により、濃度の異なるインキ層を下記の位置に配設した。なお、グラビア印刷において、通常、インキの色を変えるところを、濃度の異なるインキにすることで、多色印刷と同様に、濃度の異なるインキ層を所望の位置に配設できる。
濃度の異なるインキ層の配設箇所については、まず、前記二軸延伸ナイロンフィルムの延伸方向に合わせて設けられる所定の引裂部分（０．５ｍｍ幅）に相当する箇所ではインキ濃度が１０重量％と最小になるようにインキ層を配設し、前記引裂部分から離れるにつれて次第に濃度が増すように、０．５ｍｍ幅毎にインキ濃度が３０重量％、６０重量％となるインキ層を配設して、引裂部分の中央から１．２５ｍｍ離れた箇所のインキ濃度が１００重量％となるようにし、以降、その濃度で、さらに２ｍｍ離れるまでの領域にインキ層を形成し、７０℃で乾燥させた後、巻き取った。なお、インキ層の厚さは１．０μｍとした。
【００６８】
次に、上記の２軸延伸ナイロンフィルムの印刷面に接着剤（ロックペイント、ＲＵ７７Ｔ／Ｈ７）を３．５ｇ／ｍ2で塗工し、８０℃で乾燥させた後、厚さ１３０μｍのポリエチレンフィルム（ＤＮＰテクノフィルム、ＳＰ−４０４）とラミネートして巻き取った。ドライラミネート機の速度は１２０ｍ／ｍｉｎ、ラミネート時のニップロールの温度は６０℃であった。
その後、巻き取った積層体を４０〜４５℃のオーブンで７２時間、保持した。
【００６９】
次に、上記の積層体のポリエチレンフィルム層を重ね合わせ、周縁のシール部分をヒートシールし、所定の引裂開始部に略Ｕ字型のノッチを形成して、本発明に係る包装体を製造した。
【００７０】
上記のように製造した本発明に係る包装体においては、引裂開始部から所望の引裂部分に沿って、手で容易に引き裂くことができ、引き裂き過程の途中で、引裂方向が所望の方向から異なる方向へ向かうことは無く、きれいな開口が得られるものであった。
【符号の説明】
【００７１】
１・・・易開封性包装体
２・・・シール部分
３、６・・・引裂部分
４、７・・・引裂開始部
５・・・底部
８・・・胴体部
９・・・外層
１０・・・接着剤層
１１・・・シーラント層
１２・・・積層体
１３、１４、１５・・・インキ層
【図１】
2010274990.tif 000004
【図２】
2010274990.tif 000005
【図３】
2010274990.tif 000006
【図４】
2010274990.tif 000007
【図５】
2010274990.tif 000008
【図６】
2010274990.tif 000009
【図７】
2010274990.tif 000010